(57)【要約】      （修正有）【課題】無機質充填材料の重量部を低く抑えて、インバータのサージ電圧に対する耐電圧寿命及び耐熱劣化寿命の向上を達成し得るエナメル線の製造方法を提供する。【解決手段】攪拌アームを有する、攪拌容器にエナメル樹脂と扁平で微細な無機質充填材料を入れ、予備混合されたエナメル塗膜材料を形成し、三本ロールのロール間の間隙にエナメル塗膜材料を通して、回転速度および回転方向の違いにより生じる高い剪断力により均一混合し、エナメル塗膜材料が充填された樹脂槽を用意し、導線１１を樹脂槽に通してエナメル塗膜材料を付着させ、所定寸法のダイスを通し剪断力を与えて微細無機粒子に配向させつつエナメル塗膜材料の付着量を調整した後、導線を加熱してエナメル塗膜材料を導線の表面に焼き付ける過程を複数回繰り返してなる塗膜形成エナメル線１０の製造方法。【選択図】図１
2008270227.tif 000002
【特許請求の範囲】
【請求項１】
攪拌容器および攪拌アームを有し、前記攪拌容器にエナメル樹脂と扁平で微細な無機質充填材料を入れて前記攪拌アームを回転させることにより予備混合されたエナメル塗膜材料を形成する工程と、
回転軸が平行になるように近接または接触して配置され、隣り合う2本の回転方向が互いに逆方向となるように回転し、かつそれぞれの回転速度が異なる3本の円筒状ロールのロール間の間隙に前記エナメル塗膜材料を通して、回転速度および回転方向の違いにより生じる高い剪断力により均一混合する工程と、
前記エナメル塗膜材料が充填された樹脂槽を用意する工程と、
導線を前記樹脂槽に通して前記エナメル塗膜材料を付着させ、所定寸法のダイスを通し剪断力を与えて前記微細無機粒子に配向させつつ前記前記エナメル塗膜材料の付着量を調整した後、前記導線を加熱して前記エナメル塗膜材料を前記導線の表面に焼き付ける過程を複数回繰り返してなる塗膜形成工程と、
をそなえたエナメル線の製造方法。
【請求項２】
請求項１記載のエナメル線の製造方法において、
前記無機質充填材料は、層状粘土化合物であるエナメル線の製造方法。
【請求項３】
請求項２記載のエナメル線の製造方法において、
前記無機質充填材料は、大きさが０．１μ以下であるエナメル線の製造方法。
【請求項４】
請求項２記載のエナメル線の製造方法において、
前記無機質充填材料の添加量は、１ないし１０重量部であるエナメル線の製造方法。
【請求項５】
請求項２記載のエナメル線の製造方法において、
前記層状粘土化合物は、層間を結合する金属陽イオンを有機化合物で置換したものであるエナメル線の製造方法。
【請求項６】
請求項１記載のエナメル線の製造方法において、
前記塗膜形成工程は、前記エナメル塗膜材料として、材料、性質の異なる複数種類のものを用いるエナメル線の製造方法。
【発明の詳細な説明】
【技術分野】
【０００１】
本発明は、モータ等に使用されるエナメル線の製造方法に関する。
【背景技術】
【０００２】
モータを使用する機器は、エネルギー効率を高めるためにインバータによる可変速制御の採用が増えてきている。インバータは、２ｋＨｚ程度から数１０ｋＨｚの周波数で駆動され、例えば、ＰＷＭパルス毎にサージ電圧が発生する。サージ電圧とは、ケーブルの長さ、コンデンサの有無など周囲の電気系統の影響を受けてインバータの出力電圧よりも高い電圧が印加される現象である。
また、パルス波形は、急峻でモータ等の電気機器に使用されているエナメル線には部分放電が発生し易くなり、エナメル線の塗膜は部分放電による局部的な温度上昇や、発生したオゾンが複雑に作用して、エナメル塗膜の絶縁性を加速度的に劣化させて、機器の寿命を短くする。
【０００３】
このサージ電圧による耐久性を高めるには、エナメル塗膜を厚くしたり、モータのコイルにおける含浸樹脂を増量したりしてある程度の効果を挙げることができるが、占積率の増大によって効率が低下したり、経費が増大したりするというような問題があった。しかも希望する信頼性が得られない場合も多い。そのために、さらに、インバータのサージ電圧に対する特性の優れたエナメル線塗膜が必要とされている。
【０００４】
近年、このインバータサージに優れた特性を有するエナメル塗膜の開発が進められ、例えば、エセックス社の出願に係る特開平11-126517号公報には、微粒子のシリカや酸化クロムを塗膜層に１０〜５０重量％複合したエナメル線が開示されている。また、フィリップスダッジ社のカタログには、エナメル線を３層構造にして、中間層を、金属酸化物を混合したカンタムシールド層と称し、インバータサージに優れたエナメル線として紹介している。
【０００５】
さらに、日立電線株式会社の出願に係る特開2000-331539号公報及び特開2001-307557号公報、あるいは同社の発表による平成１３年電気学会全国大会（５−００４）の資料によれば、微粒子の金属酸化物やシリカを３０〜１００重量部、あるいはゾル化合物として３〜１００重量部を複合したものが、インバータサージに優れたエナメル線として公表されている。
【発明の開示】
【発明が解決しようとする課題】
【０００６】
上述したように、インバータのサージ電圧に対して、その耐圧を向上させるために、無機質充填材料を複合したインバータサージに優れたエナメル線の開発が進められつつあり、無機質充填材料として、金属酸化物やシリカの微粒子を複合した二層構造、三層構造が提案されているが、これらいずれの提案においても、充填量としては樹脂１００重量部に対して、３０重量部以上でないと十分な特性が得られていないのが実情であった。
【０００７】
本発明は上述の点を考慮してなされたもので、無機質充填材料の重量部を低く抑えて、インバータのサージ電圧に対する耐電圧寿命及び耐熱劣化寿命の向上を達成し得るエナメル線の製造方法を提供することを目的とする。
【課題を解決するための手段】
【０００８】
上記目的達成のため、本発明では、
攪拌容器および攪拌アームを有し、前記攪拌容器にエナメル樹脂と扁平で微細な無機質充填材料を入れて前記攪拌アームを回転させることにより予備混合されたエナメル塗膜材料を形成する工程と、
回転軸が平行になるように近接または接触して配置され、隣り合う2本の回転方向が互いに逆方向となるように回転し、かつそれぞれの回転速度が異なる3本の円筒状ロールのロール間の間隙に前記エナメル塗膜材料を通して、回転速度および回転方向の違いにより生じる高い剪断力により均一混合する工程と、
前記エナメル塗膜材料が充填された樹脂槽を用意する工程と、
導線を前記樹脂槽に通して前記エナメル塗膜材料を付着させ、所定寸法のダイスを通し剪断力を与えて前記微細無機粒子に配向させつつ前記前記エナメル塗膜材料の付着量を調整した後、前記導線を加熱して前記エナメル塗膜材料を前記導線の表面に焼き付ける過程を複数回繰り返してなる塗膜形成工程と、
をそなえたエナメル線の製造方法、
を提供するものである。
【発明の効果】
【０００９】
以上説明したように、本発明方法により製造した、無機微粒子を複合したエナメル線においては、課電寿命及び熱劣化特性の大幅な向上が得られる。本発明方法に係るエナメル線の優れた特性は、特にインバータサージを受けるモータや電気部品に良好であり、工業上有用である。
【発明を実施するための最良の形態】
【００１０】
以下、添付図面を参照して本発明の実施形態を詳細に説明する。図１は、本発明に係るエナメル線の第１の構成例を示す縦断面図であり、全体が参照符号１０で示されたエナメル線は、導電性の線材でなる導体１１の周囲にエナメル塗膜１２が塗着されている。このうち、エナメル塗膜１２は、高分子化合物に扁平な無機質充填材料を均一に複合したものでなっている。このエナメル塗膜１２について、さらに詳しく説明する。
【００１１】
エナメル線用樹脂に無機質充填材料を複合してなるエナメル線のＶ−ｔ特性（耐電圧寿命特性）及び熱劣化寿命特性などを改善するには、無機質充填材料の形状やエナメル樹脂との濡れ性を良くしてボイドなどの欠陥を発生させることなく均一に複合することが重要である。
【００１２】
この第１の構成例では、充填材を積層構造とするために、樹脂との撹拌においてせん断力を加えて層剥離をさせる混合方法を採用している。この混合には，撹拌容器にエナメル樹脂と無機質充填材料に加えてメデイアと呼ばれるボールを入れ、撹拌アームの回転で衝突、せん断、圧縮、摩擦などの複合作用で撹拌するアトライタ（米国UNION PROCESS社）装置を主として使用した。一部、三本ロールも使用した。
【００１３】
一方、エナメル線の製造工程は、清浄された導体を最初に高分子化合物の樹脂槽を通して樹脂を付着させ、続いて、所定寸法のダイスで樹脂を絞って付着量を調整したのち、加熱炉に導いて付着した樹脂を硬化させる。以上の操作を複数回繰り返して、所定の塗膜厚さに調整してエナメル線として仕上げている。通常１回に塗布する厚さは、数ミクロン程度である。
【００１４】
従って、この第１の構成例によれば、導体表面に１回で塗布される樹脂の厚さは数ミクロンで、かつ無機質充填材料が扁平であることから、この無機質充填材料の大部分が導体表面に平行な向きに揃えられる。このため、インバータの急峻なサージ電圧によって発生する部分放電に対して、無機質充填材料の面方向で放電を受けるのでエナメル塗膜の劣化の進展が遅く耐電圧寿命を長くすることができる。
また、高分子化合物の熱劣化は、熱による分解と酸素の拡散による酸化劣化によって進展するが、上述したように、扁平な無機質充填材料の配向によって酸素の拡散を遅くするので酸化劣化を抑制し、熱劣化に対してその寿命を長くすることができる。
【００１５】
ここで、高分子化合物として、ポリビニールホルマールＰＶＦ、ポリエステルＰＥ、ポリエステルイミドＥＩ、ポリアミドイミドＡＩ、ポリイミドＰＩ等を用いる。これによって、エナメル線の耐部分放電性、耐熱性の向上が図られる。
【００１６】
また、無機質充填材料は層状粘土化合物であり、層状粘土化合物としては、スメクタイト群、マイカ群、バーミキュライト群からなる鉱物群から選択された少なくとも１種以上であれば良い。例えばスメクタイト群では、モンモリナイト、ヘクトライト、サポナイト、ソーコナイト、バイデライト、ステブンサイト、ノントロナイト等が挙げられる。マイカ群としては、クロライト、フロゴバイト、レピドライト、マスコバイト、バイオタイト、パラゴナイト、マーガライト、テニオライト、テトラシリシックマイカ等が挙げられる。バーミキュライト群としては、トリオクタヘドラルバーミキュライト、ジオクタヘドラツバーミキュライト等が上げられる。
【００１７】
これらの層状粘土化合物は、シリケート層が積層した構造をしており、エナメル線用高分子化合物との複合において、単なる撹拌ではシリケート層の剥離分散が難しく、ボールミル、アトライタ、ロールなどで撹拌分散することが望ましい。
【００１８】
このように撹拌分散したエナメル線用高分子化合物をエナメル塗膜として構成することで、上述した部分放電性、耐熱性の向上が図られる。
【００１９】
この場合、高分子化合物に添加する無機質充填材料の大きさは、1μｍ以下が必要で、特に好ましいのは０．１μｍ以下である。大きい粒子は、表面平滑性やエナメル線としての伸びに劣る。添加量は、エナメル線高分子化合物１００重量部に対して０．５〜１５重量部である。扁平な粒子なので、少ない重量で大きな効果が得られ、特に好ましくは、１〜１０重量部である。
【００２０】
なお、上述した層状粘土化合物は、シリケート層を積層した構造を有しており、層間が金属陽イオンで結合されている。この金属陽イオンを有機化合物で置換することにより、エナメル線用高分子化合物との親和性が向上され、攪拌時の層剥離性が向上して分散を良くすることができる。このイオン交換の有機化合物としては、各種の四級アンモニウム塩が望ましい。
【００２１】
また、エナメル線用高分子化合物に複合する無機質充填材料として窒化ホウ素を用いることもできる。これによって、エナメル塗膜を低誘電率化するので、電界を緩和して部分放電の発生電圧を高くできる。また、熱伝導率が良くなるので、部分放電で生じた熱を周囲に拡散させ部分放電個所の温度を低下する働きもできる。
【００２２】
かくして、第１の構成例によれば、無機質充填材料の重量部を低く抑えて、インバータのサージ電圧に対する耐電圧寿命及び耐熱劣化寿命の向上を達成することができる。
【００２３】
図２は、本発明に係るエナメル線の第２の構成例を示す縦断面図である。同図において、エナメル線２０は導体２１の周囲にエナメル塗膜２２が塗着されている。このうち、エナメル塗膜２２は、導体２１の周囲に直接塗着される第１塗膜２３と、その上に積層された第２塗膜２４とで構成されている。ここで、第１塗膜２３として、ポリエステルイミド（ＥＩ）樹脂溶液に扁平で微細な無機質充填材料を均一に複合したものを塗着し、その上層の第２塗膜２４としてポリアミドイミド（ＡＩ）を塗膜したものである。
【００２４】
この第２の構成例によれば、第１塗膜２３としてのポリエステルイミド層は耐部分放電性、耐熱性の向上に寄与し、第２塗膜２４としてのポリアミドイミド層は塗膜の伸びや滑り性がよいので、巻線時の傷が付き難く加工性に優れたものにすることができるという効果も得られる。
【００２５】
また、第２塗膜２４としてのポリアミドイミド層に、扁平で微細な無機質充填材料を均一に複合することもできる。この場合、第２塗膜２４の無機質充填材料の添加量を第１塗膜２３の無機質充填材料の添加量よりも少なくすることによって、塗膜の伸びや滑り性が劣化せず、巻線時に傷付き難く加工性に優れている。またエナメル塗膜２２は、耐部分放電性、耐熱性の向上ができるという効果もある。
【００２６】
さらに、導体２１の周囲に、ポリエステルイミド樹脂溶液塗料でなる第１塗膜２３を設け、この第１塗膜２３上にポリアミドイミド塗膜に、高分子化合物に扁平で微細な無機質充填材料を複合した第２塗膜２４を設けることもできる。
【００２７】
この第２の構成例によれば、二層構造の内層ポリエステルイミドに無機質充填材料を添加しないで、外層のアミドイミド層に無機質充填材料を添加しているが、これによっても耐部分放電性、耐熱性を向上させることができる。
【００２８】
かくして、本発明に係る第２の構成例によれば、無機質充填材料の重量部を低く抑えて、インバータのサージ電圧に対する耐電圧寿命及び耐熱劣化寿命の向上を達成することができる。
【００２９】
なお、上記第１及び第２の構成例中、無機質充填材料は、平均粒径が１μｍ以下の粉末で、エナメル線用高分子化合物１００重量部に対して、０．５〜１５重量部複合することにより、表面の平滑性や伸びを増加させ、しかも重量の少ない扁平な粒子で上述した効果が得られる。
【００３０】
なおまた、高分子化合物に無機質充填材料を複合するときに常用するカップリング材や分散性の添加剤などを併用することもできる。また、エナメル線の最表面に表面潤滑性を付与するパラフィン、ナイロン等を塗布するようにしても良い。
【実施例】
【００３１】
以下、本発明の実施例について説明する。この実施例は、エナメル塗膜１２として、図３の図表に示すように、塗膜の種類、充填材の種類、平均粒径、添加量及び混合方法を種々に変えて１５種類のエナメル線を作成し、これを構成例１〜１５とすると共に、これらの構成例と比較するために、塗膜の種類の異なる４種類の従来のエナメル線を比較例１〜４として準備し、これらをＪＩＳ規格に従って試験を行った。以下、これらの構成例及び比較例のそれぞれについて詳しく説明することとする。
【００３２】
先ず、従来技術として説明したような、エナメル線用樹脂に無機質充填材料を複合してなるエナメル線のＶ−ｔ特性（耐電圧寿命特性）及び熱劣化寿命特性などを改善するためには、無機質充填材料の形状やエナメル樹脂との濡れ性を良くしてボイドなどの欠陥を発生させることなく均一に複合することが重要である。
【００３３】
この構成例では、充填材が積層形態であるために、樹脂との撹拌においてせん断力を加えて層剥離をさせる混合方法が重要である。この混合には，撹拌容器にエナメル樹脂と無機質充填材料に加えメデイアと呼ばれるボールを入れ、撹拌アームの回転で衝突、せん断、圧縮、摩擦などの複合作用で撹拌するアトライタ（米国 UNION PROCESS社）装置を主として使用した。一部、三本ロールも使用した。
【００３４】
このように、エナメル線用塗料に所定量の無機質充填材料を秤量して、充分に撹拌して均一に複合した塗料をエナメル線の焼き付け炉で塗布焼付けを行った。ここで、実施例及び比較例はどちらも導体として、直径φが１．０ｍｍの銅線を使用している。そして、この導体に塗着する皮膜厚を種々に変えて、その可とう性、密着性、Ｖ−ｔ特性、熱劣化特性を試験し、その評価結果を図４の図表で示す。この場合の試験法は、基本的にはJIS C3003に準じた。
【００３５】
試験法のうち、可とう性は、自己径巻付け及び１０％伸張後の自己径巻付けで◎はキレツの発生が無く、〇は１０％伸張後の自己径巻付けでキレツ５個以内、△は１０％伸張後の自己径巻付けでキレツが入っているが自己径巻付けではキレツが無い、×は自己径巻付けでキレツが入っているレベルを表している。密着性は２０％急激伸張によって生じるキレツで、◎は無し、〇は３個以内、△は１０個以内、×は１０個以上である。
Ｖ−ｔ特性は、撚線に２ｋＶ、１０ｋＨｚの高周波電圧を課電して破壊するまでの時間を「分」で表している。また熱劣化特性は、所定温度に調整した恒温槽で熱劣化をして、室温にて短時間破壊電圧を測定した結果を初期値と比較した残存率で表している。エナメル線の材料によって耐熱性が異なるため、熱劣化温度が異なっている。
以下、図４の図表に従って考察してみる。
【００３６】
（比較例１）
比較例１は、通常のホルマール線で膜厚が３４μｍで、課電寿命は３８分、２００℃１６８時間の熱劣化の残率は５％であった。
【００３７】
（比較例２）
比較例２は、ポリアミドイミド線で膜厚が３３μｍで、課電寿命は６８分、３００℃１６８時間の熱劣化の残率は５３％であった。
【００３８】
（比較例３）
比較例３は、ポリエステルイミド線で膜厚が３６μｍで、課電寿命は４１２分、
２８０℃１６８時間の熱劣化の残率は４７％であった。
【００３９】
（比較例４）
比較例４は、内層にポリエステルイミド、外層にポリアミドイミドの二重被覆線で前者が３０μｍ、後者が５μｍで、課電寿命は３６５分、３００℃４８時間の熱劣化の残率は７％であった。
【００４０】
以上の比較例は、可とう性や密着性については総て良好であった。
【００４１】
（構成例１）
構成例１は、ホルマール樹脂溶液に無機質充填材料としてコープケミカル（株）の合成スメクタイトＳＴＮ、平均粒子径５０ナノメータ（ｎｍ）を０．５重量部加えて、前述したアトライタ撹拌機で１分間に３００回転の速度で６時間撹拌した。この複合樹脂溶液を、直径１ｍｍの導線に塗布焼き付けて膜厚３３μｍに調整した。可とう性、密着性は良好で、課電寿命は５０分と比較例１と比べ３０％向上している。
【００４２】
（構成例２）
構成例２は、構成例１と同様に、充填量を２重量部添加して膜厚３３μｍに調整した。可とう性、密着性は良好で、課電寿命は１２０分で比較例１と比べ３倍に向上している。
【００４３】
（構成例３）
構成例３は、構成例１と同様に、充填量を５重量部添加して膜厚３３μｍに調整した。可とう性、密着性は良好で、課電寿命は６６１分で比較例１と比べ約１７倍に向上している。熱劣化は２００℃１６８時間において破壊電圧の残率が５４％と高く、比較例１と比べて耐熱性が大幅に向上している。
【００４４】
（構成例４）
構成例４は、構成例１と同様に、充填量を５重量部添加して撹拌し、ロール径２０ｃｍの３本ロールで５回混練して、塗布焼き付け膜厚３３μｍに調整してエナメル線とした。可とう性、密着性は良好で、課電寿命は４８８５分で比較例１と比べ約１２８倍に向上、熱劣化は２００℃１６８時間において破壊電圧の残率が４３％と高く耐熱性が大幅に向上している。構成例３と同一の添加量で混練方式だけが変わっているが、ロールの場合せん断力が強く働くので層状の無機質充填材料が充分に層剥離した結果、構成例３に比べても課電寿命が約７倍も向上している。
【００４５】
（構成例５）
構成例５は、構成例１と同様に、充填量を１０重量部添加して膜厚３５μｍに調整した。可とう性、密着性はキレツが入り明らかに特性低下をきたしている。但し、課電寿命は５６００分で比較例１と比べ約１４７倍に向上している。
【００４６】
（構成例６）
構成例６は、構成例１と同様に、充填量を１０重量部添加、ロールで混練して膜厚３３μｍに調整した。可とう性、密着性とも僅かにキレツが入った。課電寿命は２８３５０分で比較例１と比べ約７４６倍に、同一添加量の構成例５に比べても約５倍向上している。熱劣化は２００℃１６８時間において破壊電圧の残率が４２％と高く耐熱性が大幅に向上している。
【００４７】
（構成例７）
構成例７は、構成例１と同様に、充填量を２０重量部添加して膜厚３５μｍに調整した。エナメル線の外観もつやが無く劣り、可とう性、密着性ともにキレツ多数で大幅に劣っている。
【００４８】
（構成例８）
構成例８は、ホルマール樹脂に充填材としてスメクタイトＳＷＮ、粒径1.8μｍを５重量部添加して、アトライタで６時間撹拌混合して、膜厚３５μｍに調整した。可とう性、密着性は、キレツが入り明らかに特性低下をきたしている。課電寿命は、３６５分で添加５重量部の内では最も劣る特性であった。粒径が大きいと、５μｍ程度の塗膜を塗り重ねるエナメル線においては良い特性が得られない。
【００４９】
（構成例９）
構成例９は、ホルマール樹脂に充填材としてスメクタイトＳＷＮ、粒径５μｍを５重量部添加して、アトライタで６時間撹拌混合して、膜厚３４μｍに調整した。可とう性、密着性は、キレツが入り明らかに特性低下をきたしている。
【００５０】
（構成例１０）
構成例１０では、ポリアミドイミド樹脂溶液にスメクタイトＳＴＮを５重量部添加し、アトライタで６時間撹拌混合して、膜厚３３μｍに調整した。可とう性、密着性は良好で、課電寿命は８５４分で比較例２と比べ約１２倍に向上している。熱劣化は、３００℃１６８時間において破壊電圧の残率が６８％と高く、比較例２と比べて耐熱性が大幅に向上している。
【００５１】
（構成例１１）
構成例１１では、ポリエステルイミド樹脂溶液にスメクタイトＳＴＮを５重量部添加し、アトライタで６時間撹拌混合して、膜厚３６μｍに調整した。可とう性、密着性は、僅かにキレ、２８０℃２４０時間において破壊電圧の残率が６４％と高く、比較例３と比べて耐熱性が大幅に向上している。
【００５２】
（構成例１２）
構成例１２では、ポリエステルイミド樹脂溶液にスメクタイトＳＴＮを５重量部添加し、アトライタで６時間撹拌混合して、膜厚３０μｍに調整した。その上層に、無添加のポリアミドイミドを５μｍ塗布して二重被覆エナメル線に仕上げた。可とう性、密着性は、良好である。ポリアミドイミド層が、キレツの発生を抑制している。課電寿命は、６００００分以上で非常に優れている。
【００５３】
（構成例１３）
構成例１３では、ポリエステルイミド樹脂溶液にスメクタイトＳＴＮを５重量部添加し、アトライタで６時間撹拌混合して、膜厚３０μｍに調整した。その上層に、スメクタイトＳＴＮを３重量部添加したポリアミドイミドを５μｍ塗布して、二重被覆エナメル線に仕上げた。可とう性は良好であるが、密着性は若干低下している。課電寿命は、６００００分以上で非常に優れている。
【００５４】
（構成例１４）
構成例１４では、無添加のポリエステルイミドを内層に膜厚２５μｍ塗布、その上層にスメクタイトＳＴＮを５重量部添加したポリアミドイミドを１０μｍ塗布して、二重被覆エナメル線に仕上げた。可とう性、密着性は良好で、課電寿命は、６５００分で比較例４と比べ約１８倍に向上している。耐熱性は、３００℃４８時間で残率２７％であり、比較例４と比べ優れている。
【００５５】
（構成例１５）
構成例１５では、ポリエステルイミド樹脂溶液に水島合金鉄（株）製のチッ化ホウ素ＦＳを５重量部複合して、アトライタで１分間に２５０回転の速度で６時間撹拌してエナメル線用塗料として仕上げ、直径１ｍｍの導線に塗布焼き付けてエナメル線とした。撚線での部分放電開始電圧は、周波数５０Ｈｚで６５０Ｖ、比較例３は６００Ｖ、消滅電圧は５２０Ｖ、比較例３は４３０Ｖで僅かに優れている。課電寿命時間は、約１．５倍に延びている。
【００５６】
上記実施形態では、エナメル線用高分子化合物に扁平で微細な無機質充填材料として、チッ化ホウ素や層状粘土化合物を複合することによって、Ｖ−ｔ特性（課電寿命時間）が大幅に向上している。特に、ポリエステルイミドに複合したときに顕著な特性を得ている。絶縁破壊電圧の残率で求めた熱劣化特性においても、扁平な無機質充填材料がエナメル塗膜内への酸素の拡散を抑制するので大幅な向上を図ることができる。
【００５７】
なお、上記構成例のスメクタイトの代わりに、マイカやバーミキュライト等の鉱物群を使用した場合にも略同程度の耐部分放電性、耐熱性が得られる。
【図面の簡単な説明】
【００５８】
【図１】本発明に係るエナメル線の第１の構成例を示す縦断面図。
【図２】本発明に係るエナメル線の第２の構成例を示す縦断面図。
【図３】本発明に係るエナメル線の各種の構成例と比較例の素成、混合方法等を示した図表。
【図４】図３に示した構成例と比較例の特性試験に基づく評価結果を示した図表。
【符号の説明】
【００５９】
１０，２０  エナメル線
１１，２１  導体
１２，２２  エナメル塗膜
２３  第１塗膜
２４  第２塗膜
【図１】
2008270227.tif 000003
【図２】
2008270227.tif 000004
【図３】
2008270227.tif 000005
【図４】
2008270227.tif 000006